(57)【要約】ルテニウム成分が約１から１０重量％で酸化亜鉛が少なくとも約０．５重量％であるルテニウムが基になった触媒を提供する。この触媒の１つの態様では、酸化亜鉛自身を支持体として用いて、これの上にルテニウムを分散させる。別の態様では、酸化亜鉛以外の耐火性酸化物である支持体の上にルテニウム成分と酸化亜鉛を分散させる。方法の面では、一酸化炭素と水素と酸素が入っている流入気体流れから一酸化炭素を除去する方法で本ルテニウムが基になった触媒を優先的酸化触媒として用いることができる。本発明は、また、水素流れから一酸化炭素を除去する多段階優先的酸化過程を実施することを可能にする物品も提供する。【特許請求の範囲】
【請求項１】
ルテニウム成分を約１から１０重量％、および
酸化亜鉛を少なくとも約０．５重量％、
含んで成る触媒。
【請求項２】
前記酸化亜鉛が支持体の形態であり、これの上に前記ルテニウム成分の少なくともいくらかが担持されている請求項１記載の触媒。
【請求項３】
前記酸化亜鉛が少なくとも１０ｍ２／ｇのＢＥＴ表面積を有する請求項２記載の触媒。
【請求項４】
更に耐火性酸化物である支持体も含んで成っていて、それの上に前記ルテニウム成分および前記酸化亜鉛の少なくともいくらかが担持されている請求項１記載の触媒。
【請求項５】
ルテニウム成分を２．０から８．０重量％および酸化亜鉛を少なくとも１重量％含んで成る請求項４記載の触媒。
【請求項６】
ルテニウム成分を２．０から５．０重量％含んで成る請求項５記載の触媒。
【請求項７】
前記耐火性酸化物である支持体がジルコニア、安定化ジルコニア、セリア、安定化セリア、セリア−ジルコニア、チタニア、アルミナ、安定化アルミナ、シリカ−アルミナおよびシリカから成る群から選択される請求項４記載の触媒。
【請求項８】
前記耐火性酸化物である支持体がアルミナである請求項７記載の触媒。
【請求項９】
前記アルミナである支持体が活性アルミナである請求項８記載の触媒。
【請求項１０】
前記活性アルミナが少なくとも１０ｍ２／ｇのＢＥＴ表面積を有する請求項９記載の触媒。
【請求項１１】
この触媒がある基質の上に位置するウォッシュコート組成物の形態である請求項１記載の触媒。
【請求項１２】
前記基質がハニカムモノリス、発泡体、熱交換器、スクリーン、メッシュ、不活性ペレット、管、および気体導管を限定しているか或はそれとつながっている燃料電池構成要素の表面から成る群から選択される請求項１１記載の触媒。
【請求項１３】
前記基質が金属およびセラミックから成る群から選択される材料で作られている請求項１１記載の触媒。
【請求項１４】
前記基質がセラミック製ハニカムモノリスおよび金属製ハニカムモノリスから成る群から選択される請求項１１記載の触媒。
【請求項１５】
一酸化炭素と水素と酸素を含有する流入気体流れの一酸化炭素に優先的酸化を受けさせる方法であって、ルテニウム成分を約１から１０重量％および酸化亜鉛を少なくとも約０．５重量％含んで成る触媒に前記流入気体流れを接触させることを含んで成る方法。
【請求項１６】
前記触媒が更に耐火性酸化物である支持体を含んでなり、それの上に前記ルテニウム成分の少なくともいくらかおよび前記酸化亜鉛の少なくともいくらかが担持されている請求項１５記載の方法。
【請求項１７】
前記酸化亜鉛を支持体の形態にし、これの上に前記ルテニウム成分の少なくともいくらかが担持されている請求項１５記載の方法。
【請求項１８】
前記流入気体流れの温度が３００℃未満である請求項１５記載の方法。
【請求項１９】
前記流入気体流れの温度が約１００℃から３００℃である請求項１８記載の方法。
【請求項２０】
前記触媒がルテニウム成分を２．０から８．０重量％および酸化亜鉛を少なくとも１重量％含んで成る請求項１５記載の方法。
【請求項２１】
前記触媒がルテニウム成分を２．０から５．０重量％含んで成る請求項１５記載の方法。
【請求項２２】
前記耐火性酸化物である支持体をジルコニア、安定化ジルコニア、セリア、安定化セリア、チタニア、アルミナ、安定化アルミナ、シリカ−アルミナおよびシリカから成る群から選択する請求項１６記載の方法。
【請求項２３】
前記耐火性酸化物である支持体がアルミナを含んで成る請求項２２記載の方法。
【請求項２４】
前記アルミナである支持体が活性アルミナを含んで成る請求項２３記載の方法。
【請求項２５】
前記アルミナである支持体に少なくとも１０ｍ２／ｇのＢＥＴ表面積を持たせる請求項２３記載の方法。
【請求項２６】
一酸化炭素と水素と酸素を含有する流入気体流れから一酸化炭素を除去する方法であって、
（ｉ）一酸化炭素濃度を１０００ｐｐｍ未満にするに有効な少なくとも１種の上流の優先的酸化触媒に前記流入気体流れを接触させることで１番目の流出気体流れを生じさせ、そして
（ｉｉ）ルテニウム成分を約１から１０重量％および酸化亜鉛を少なくとも約０．５重量％含んで成る下流の優先的酸化触媒に前記１番目の流出気体流れを接触させることで２番目の流出気体流れを生じさせる、
ことを含んで成る方法。
【請求項２７】
前記下流の優先的酸化触媒が更に耐火性酸化物である支持体を含んでなり、それの上に前記ルテニウム成分の少なくともいくらかが担持されている請求項２６記載の方法。
【請求項２８】
一酸化炭素と水素と酸素を含有する流入気体流れから一酸化炭素を除去する物品であって、
（ａ）少なくとも１種の上流の優先的酸化触媒であって、この上流の優先的酸化触媒から排出される上流の流出気体流れに入っている一酸化炭素の濃度を１０００ｐｐｍ未満にするに有効な触媒、および
（ｂ）ルテニウム成分を約１から１０重量％および酸化亜鉛を少なくとも約０．５重量％含んで成る下流の優先的酸化触媒、
を含んで成る物品。
【請求項２９】
前記下流の優先的酸化触媒がある基質の上に位置するウォッシュコート組成物の形態である請求項２８記載の物品。
【請求項３０】
前記基質がハニカムモノリス、発泡体、熱交換器、スクリーン、メッシュ、不活性ペレット、管、および気体導管を限定しているか或はそれとつながっている燃料電池構成要素の表面から成る群から選択される請求項２９記載の物品。
【請求項３１】
前記基質が金属およびセラミックから成る群から選択される材料で作られている請求項２９記載の物品。
【請求項３２】
前記基質がセラミック製ハニカムモノリスおよび金属製ハニカムモノリスから成る群から選択される請求項２９記載の物品。
【請求項３３】
前記下流の優先的酸化触媒がルテニウム成分を２．０から８．０重量％および酸化亜鉛を少なくとも１．０重量％含んで成る請求項２８記載の物品。
【請求項３４】
前記下流の優先的酸化触媒がルテニウム成分を２．０から５．０重量％含んで成る請求項３３記載の物品。
【請求項３５】
前記触媒が更に耐火性酸化物である支持体も含んで成っていて、それの上に前記ルテニウム成分および前記酸化亜鉛の少なくともいくらかが担持されている請求項２８記載の物品。
【請求項３６】
前記下流の優先的酸化触媒の前記耐火性酸化物である支持体がジルコニア、安定化ジルコニア、セリア、安定化セリア、セリア−ジルコニア、チタニア、アルミナ、安定化アルミナ、シリカ−アルミナおよびシリカから成る群から選択される請求項３５記載の物品。
【請求項３７】
前記耐火性酸化物である支持体がアルミナを含んで成る請求項３６記載の物品。
【請求項３８】
前記アルミナである支持体が少なくとも１０ｍ２／ｇのＢＥＴ表面積を有する請求項３７記載の物品。
【発明の詳細な説明】
【関連出願の相互参照】
【０００１】
本出願は２０００年９月２５日付けで提出した米国出願連続番号０９／６７０，２１８（これの開示は引用することによってあたかも本明細書に詳細に記載される如く本明細書に組み入れられる）の一部継続出願である。
【技術分野】
【０００２】
本発明はルテニウムが基になった触媒組成物に関する。本発明は、また、水素流れの一酸化炭素に選択的酸化を受けさせ、特に燃料電池、詳細にはプロトン交換膜（ＰＥＭ）燃料電池に供給される水素供給流れに入っている一酸化炭素に選択的酸化を受けさせる目的で本触媒を用いる方法にも関する。
【背景技術】
【０００３】
燃料電池は熱力学的効率を制限する機械的工程段階がないように化学エネルギーを電気に直接変換し、数多くの用途で電力源として提案されてきている。燃料電池の効力は内燃機関のそれの２から３倍であることに加えて、主要な汚染物、例えば一酸化炭素、炭化水素および窒素酸化物などを放出するとしても僅かであり得る。燃料電池動力車（この車では燃料電池にエネルギーを供給する目的で炭化水素に改質を受けさせる）が発生する二酸化炭素（温室ガス）の量は少なくかつこれは向上した燃料効率を示す。
【０００４】
燃料電池処理装置（また燃料電池改質装置としても知られる）は水素含有気体流れを燃料電池に送る装置である。燃料電池処理装置には、炭化水素原料（例えば天然ガス、ＬＰＧ）および炭化水素誘導体（例えばアルコール）に水蒸気による改質を受けさせて水素が豊富なプロセス流れ（ｐｒｏｃｅｓｓ  ｓｔｒｅａｍ）を生じさせる反応器が含まれている。炭化水素に水蒸気による改質を受けさせることで生じる他の副生成物には一酸化炭素および二酸化炭素が含まれる。例えば、メタンは下記の２反応：
ＣＨ４＋Ｈ２Ｏ→３Ｈ２＋ＣＯ
ＣＨ４＋２Ｈ２Ｏ→４Ｈ２＋ＣＯ２
によって変換を受けて水素、一酸化炭素および二酸化炭素が生じる。
【０００５】
次に、その結果として生じた気体を水−気体転化反応器（ｗａｔｅｒ−ｇａｓ  ｓｈｉｆｔ  ｒｅａｃｔｏｒ）の中で反応させるが、この反応器の中で一酸化炭素が水−気体転化反応：
ＣＯ＋Ｈ２Ｏ⇔ＣＯ２＋Ｈ２
で反応することで前記プロセス流れの水素が更に豊富になる。
【０００６】
ＰＥＭ燃料電池［また固体状高分子電解質または（ＳＰＥ）燃料電池とも呼ばれる］を包含する燃料電池は、この燃料電池に供給される還元剤（水素）と酸化剤（酸素）の間の化学反応によって電力を発生する。ＰＥＭ燃料電池は陽極と陰極を含有していて、これらは通常はイオン交換樹脂膜である膜で分離されている。前記陽極および陰極電極は典型的に微細な炭素粒子、この炭素粒子に担持されている触媒粒子およびプロトン伝導性樹脂（これに触媒作用粒子と炭素粒子が混ざり合っている）で構成されている。典型的なＰＥＭ燃料電池操作では、導電性炭素電極の上に位置する反応用触媒である白金で構成されている陽極の所で水素ガスに電気分解酸化を受けさせて水素イオンを生じさせる。そのプロトンはイオン交換樹脂膜（これはスルホン酸のフルオロポリマーであってもよく、これはプロトン交換膜と呼ばれる）を通り抜ける。その後、陰極の所で電気分解還元を受けた酸素がプロトンと化合する時にＨ２Ｏが生じる。この過程で電子が外部回路を通って流れることで仕事をし、それによって、電極を横切る電位が作り出される。膜電極アセンブリおよび燃料電池の例が特許文献１に記述されている。
【０００７】
そのようなＰＥＭ燃料電池の陽極の所の白金電極は、この燃料電池に供給される水素供給流れに入っている一酸化炭素に極めて敏感である。一酸化炭素の濃度が１００ｐｐｍ未満であっても、これが白金電極を覆い、その結果として燃料電池の性能が悪影響を受ける可能性がある。従って、前記燃料電池に供給される水素供給流れに入っている一酸化炭素の濃度をできるだけ低くするのが望ましい。好適には、前記燃料電池に最終的に供給される水素供給流れに入っている一酸化炭素の濃度を１００ｐｐｍ未満、より好適には濃度を１０ｐｐｍ未満にする。
【０００８】
前記燃料処理装置に入っている一酸化炭素の大部分は前記水−気体転化反応器の中でＨ２と水に変化する。しかしながら、前記水−気体転化反応器を単独で用いたのでは前記プロセス流れからの一酸化炭素のより完全な除去を達成するのは速度および平衡両方の制限が理由で困難である。燃料処理装置を用いてプロセスガス（ｐｒｏｃｅｓｓ  ｇａｓ）に入っている一酸化炭素の濃度を１００ｐｐｍ未満にする目的で追加的一酸化炭素精製手段が用いられている。水素供給流れに入っている一酸化炭素の濃度を下げる目的で用いられている良く知られた１つの方法は「優先的酸化触媒（ｐｒｅｆｅｒｅｎｔｉａｌ  ｏｘｉｄａｔｉｏｎ  ｃａｔａｌｙｓｔｓ）」［また「プロックス（Ｐｒｏｘ）」触媒としても知られる］を用いた処理を包含する。そのような触媒は下記の反応：
ＣＯ＋１／２Ｏ２→ＣＯ２
に従って水素ガス流れに入っている残存一酸化炭素に酸化を選択的に受けさせるが、ここで、水素が前記気体流れ組成物を構成するパーセントは６０体積％を超え得る。従って、このような方法で望ましくない副反応は下記の反応：
Ｈ２＋１／２Ｏ２→Ｈ２Ｏ
に従う水素の酸化である。水素の消費量をできるだけ少なくする目的で優先的酸化過程が一酸化炭素の酸化にできるだけ選択的であるのが好適である。そのような酸化過程の選択性に影響を与える要因のいくつかには、この過程で用いられる流入気体流れの組成、反応温度、流入気体流れの空間速度および優先的酸化触媒の組成が含まれる。
【０００９】
燃料改質装置を用いて水素供給流れを精製する時に用いられるより有効な優先的酸化触媒のいくつかは白金が基になった触媒、例えばアルミナである支持体に白金が担持されている触媒である。そのように白金が基になった触媒は逆の水−気体転化活性を示すことから一酸化炭素の濃度を１０ｐｐｍ未満にするのはしばしば不可能であると考えている。平衡状態の一酸化炭素濃度に到達させるには流入気体流れの空間速度を低くする必要があるが、そのような空間速度にすると滞留時間が長くなりかつ水素および二酸化炭素の濃度が高くなることで逆の水−気体転化反応が好都合になり始める。そのような組み合わせの結果として有害な一酸化炭素生成がもたらされる。燃料電池用途では燃料電池に求められる電力が大きく変化し得ることからそのような低い空間速度にしばしば直面する。例えば、運搬手段用途の場合の典型的な運転条件には、高い方の電力投入が要求される期間（例えば加速期間）および低い方の電力投入が要求される期間（例えば減速期間）が含まれる。
【００１０】
代替の優先的酸化触媒は、ルテニウム、例えばアルミナである支持体に担持されているルテニウムなどを触媒作用剤として含有する触媒である。ルテニウムが基になった触媒は逆の水−気体転化反応に触媒作用を及ぼさず、かつ水素供給流れに入っている一酸化炭素の濃度を１０ｐｐｍ未満にし得る。しかしながら、ルテニウムが基になった触媒を用いた選択的酸化過程が有効に起こる温度もまた以下に示すように一酸化炭素を伴うメタン化反応が起こるに好都合である。
【００１１】
ＣＯ＋３Ｈ２→ＣＨ４＋Ｈ２Ｏ
そのような望ましくない副反応では、メタンに変化する一酸化炭素１モル当たり３モルの水素が犠牲になる。メタン化は、また、以下に示す式に従い、そのような条件下で二酸化炭素をについて起こり得る：
ＣＯ２＋４Ｈ２→ＣＨ４＋２Ｈ２Ｏ
このような副反応では、メタンに変化する二酸化炭素１モル当たり４モルの水素が消費される。その上、そのようなメタン化反応は触媒床の温度を高くすればするほど助長される。そのような特性は、一酸化炭素がメタン化されることに加えて二酸化炭素が発熱反応を起こす結果として暴走反応が起こる可能性があるという傾向を示す。温度が高いと主要な水素損失が起こりかつ触媒が損傷を受ける可能性がある。加うるに、メタンは温室ガスである。燃料電池は排気の無いエネルギー発生装置として宣伝されており、メタンの放出は望ましくない。メタンは燃料電池の通常操作条件下では燃焼し難く、その結果として、メタンがかなりの量で発生することは環境的に好ましくない。
【特許文献１】米国特許第５，２７２，０１７号
【発明の開示】
【課題を解決するための手段】
【００１２】
（発明の要約）
本発明は、１つの面において、ルテニウム成分が約１から１０重量％で酸化亜鉛が少なくとも約０．５重量％の触媒に関する。１つの態様では、前記酸化亜鉛が支持体を形成し、これの上に前記ルテニウム成分の少なくともいくらかを担持させる。別の態様では、前記触媒に耐火性酸化物である支持体（即ち酸化亜鉛以外の）を持たせて、それの上に前記ルテニウム成分および前記酸化亜鉛の少なくともいくらかを担持させる。
【００１３】
好適な態様における触媒はルテニウム成分を２．０から８．０重量％（特にルテニウム成分を２．０から５．０重量％）および酸化亜鉛を少なくとも１重量％有する。
【００１４】
本触媒に酸化亜鉛以外の耐火性酸化物である支持体を持たせる態様では、そのような耐火性酸化物である支持体を好適にはジルコニア、安定化ジルコニア、セリア、安定化セリア、セリア−ジルコニア、チタニア、アルミナ、安定化アルミナ、シリカ−アルミナおよびシリカから成る群から選択する。好適な態様における耐火性酸化物である支持体はアルミナ、より好適には活性アルミナである。
【００１５】
或る態様における触媒は、ある基質の上に位置するウォッシュコート（ｗａｓｈｃｏａｔ）組成物の形態である。この基質はハニカムモノリス（ｈｏｎｅｙｃｏｍｂ  ｍｏｎｏｌｉｔｈ）、発泡体、熱交換器、スクリーン、メッシュ、不活性ペレット、管、または気体導管を限定しているか或はそれとつながっている（ｉｎ  ｔｒａｉｎ  ｗｉｔｈ）燃料電池構成要素の表面であってもよい。この基質を金属又はセラミック材料で構成させてもよい。この基質は好適にはセラミック製もしくは金属製ハニカムモノリスである。
【００１６】
本発明は、別の面において、一酸化炭素と水素と酸素を含有する流入気体流れの一酸化炭素に優先的酸化を受けさせる方法に関する。この酸化方法は、ルテニウム成分が約１から１０重量％で酸化亜鉛が少なくとも約０．５重量％の触媒に前記流入気体流れを接触させる段階を包含する。或る態様では、酸化亜鉛である支持体を有していてこれの上に前記ルテニウム成分の少なくともいくらかが担持されている触媒を用いて本方法を実施する。別の態様では、酸化亜鉛以外の耐火性酸化物である支持体（例えば活性アルミナ）を有していてこれの上に前記ルテニウム成分の少なくともいくらかおよび前記酸化亜鉛の少なくともいくらかが担持されている触媒を用いて本方法を実施する。そのような耐火性酸化物である支持体にはこの上に記述した支持体が含まれる。
【００１７】
好適な態様では、本酸化方法をルテニウム成分が２．０から８．０重量％（特にルテニウム成分が２．０から５．０重量％）で酸化亜鉛が少なくとも１重量％の触媒を用いて実施する。
【００１８】
別の好適な態様では、本酸化方法を３００℃未満の温度で実施する。より好適には、本方法を約１００から３００℃の温度で実施する。
【００１９】
本発明は、別の面において、少なくとも２種類の優先的酸化触媒を用いて一酸化炭素と水素と酸素を含有する流入気体流れから一酸化炭素を除去する方法に関する。この多段階酸化方法は、少なくとも１種の上流の優先的酸化触媒に前記流入気体流れを接触させることで１番目の流出気体流れを生じさせる段階を包含する。前記上流の優先的酸化触媒は前記１番目の流出気体流れに入っている一酸化炭素濃度を１０００ｐｐｍ未満にするに有効である。その後の段階で、前記１番目の流出気体流れを下流の優先的酸化触媒に接触させることで２番目の流出気体流れを生じさせる。前記下流の優先的酸化触媒はルテニウム成分を約１から１０重量％および酸化亜鉛を少なくとも約０．５重量％有する。このような多段階酸化方法では、前記下流の優先的酸化触媒に耐火性酸化物である支持体を持たせて、それの上に前記ルテニウム成分の少なくともいくらかを担持させておく。
【００２０】
本発明は、更に別の面において、一酸化炭素と水素と酸素を含有する流入気体流れから一酸化炭素を除去する物品に関する。この物品は少なくとも１種の上流の優先的酸化触媒を有し、この上流の優先的酸化触媒はこれから排出される上流の流出気体流れに入っている一酸化炭素濃度を１０００ｐｐｍ未満にするに有効である。前記物品は、また、ルテニウム成分が約１から１０重量％で酸化亜鉛が少なくとも約０．５重量％である下流の優先的酸化触媒も有する。前記下流の優先的酸化触媒を好適にはある基質の上に位置するウォッシュコート組成物の形態にする。
【００２１】
本物品に含める前記下流の優先的酸化触媒に酸化亜鉛である支持体を持たせてもよいか、或は前記触媒を酸化亜鉛以外の耐火性酸化物である支持体（例えば活性アルミナ）に担持させておくことも可能である。
【００２２】
本物品の好適な態様における下流の優先的酸化触媒はルテニウム成分を２．０から８．０重量％（特にルテニウム成分を２．０から５．０重量％）および酸化亜鉛を少なくとも１重量％有する。
（定義）
本明細書で用いる特定の用語の定義は下記の通りである：
「活性アルミナ」は、ガンマ、シータおよびデルタアルミナの１種以上を主に有していて高いＢＥＴ表面積、例えば１０ｍ２／ｇを超える、好適には１５０ｍ２／ｇを超えるＢＥＴ表面積を有するアルミナを意味する。
【００２３】
「ＢＥＴ表面積」は、Ｎ２吸着で表面積を測定するＢｒｕｎａｕｅｒ、Ｅｍｍｅｔｔ、Ｔｅｌｌｅｒ方法を意味する。特に明記しない限り、本明細書で表面積を言及する場合、全部ＢＥＴ表面積を指す。
【００２４】
「触媒有効量」は、処理を受けさせるサンプルの中に存在する材料の量が水−気体転化反応の反応速度に影響を与えるに充分な量であることを意味する。
【００２５】
「高表面積の支持体」は、ＢＥＴ表面積が約１０ｍ２／ｇを超える、好適には１５０ｍ２／ｇを超える支持体材料を意味する。
【００２６】
「湿り開始含浸（ｉｎｃｉｐｉｅｎｔ  ｗｅｔｎｅｓｓ  ｉｍｐｒｅｇｎａｔｉｏｎ）」は、触媒支持体にこの支持体材料が有する細孔の容積に実質的に等しい体積の金属塩溶液を染み込ませることを意味する。
【００２７】
「流入温度」は、処理を受けさせる試験ガス、流体サンプルまたは流体流れが触媒組成物に初めて接触する直前の試験ガス、流体サンプルまたは流体流れの温度を意味する。
【００２８】
「流入気体流れ」は、触媒領域を通る前または触媒組成物に初めて接触する前の気体流れを意味する。
【００２９】
「モノリス基質」は、耐火性材料（例えば金属、セラミック）で作られていて上にウォッシュコート組成物が位置する構造物を指す。この用語にはハニカム型および発泡体の基質が含まれる。
【００３０】
「体積パーセント」は、気体流れに含まれる個々の気体成分の量を指し、これは、特に明記しない限り、気体流れに含まれる気体成分のモルパーセントを意味し、これを体積パーセントとして表す。
【００３１】
「ルテニウム成分」は、ルテニウムまたはこれの酸化物を指す。
【００３２】
「支持体」または「触媒支持体」は、無機酸化物含有触媒組成物の一部である粒状材料を指し、それには活性アルミナ、ジルコニア、チタニア、シリカ、ゼオライトおよびこれらの組み合わせから成る群から選択される耐火性酸化物である支持体が含まれる。
【００３３】
「ＶＨＳＶ」は、１時間当たりの体積空間速度、即ち反応体ガスが標準的温度および圧力下で触媒体積１リットル当たり１時間毎に流れる量（リットル）を意味する。モノリス基質を包含する本発明の態様では、測定値にモノリス基質の体積を含める。
【００３４】
「重量％」または「重量パーセント」は、分析物の重量を基準にした重量パーセントを意味し、これを、触媒全体の重量（支持体およびこれの中にいくらか染み込んでいる材料を包含）のパーセントとして表す。ルテニウム成分の重量％はルテニウムの原子量を基にして計算した重量％である。酸化亜鉛の重量％は亜鉛の原子量を基にして計算した重量％である。触媒がモノリス基質の上に位置するウォッシュコート組成物の形態である態様の時には、前記計算にモノリス基質を含めない。
（発明の詳細な説明）
本出願者らは、ルテニウムが基になった触媒に亜鉛成分を有効量で添加すると望まれないメタン化副反応［亜鉛成分を添加しない時にはルテニウムが基になった触媒の使用温度範囲が高い（例えば＞１３０℃）の時に水素流れに含まれる一酸化炭素の酸化を伴って起こる］が減少するか或は防止され得ることを見いだした。従って、そのようなルテニウムが基になった新規な触媒を用いると、一酸化炭素の選択的酸化が流出水素流れに入っている水素の収率が犠牲になることなく起こり得る有効使用温度範囲を高くすることができる。加うるに、本発明の触媒は空間速度が非常に低い時でも有意な一酸化炭素転化能力および選択率を伴って機能し得る。従って、本触媒は、とりわけ、これを多段階酸化反応器の中の最終段階の触媒床［「仕上げ用床（ｐｏｌｉｓｈｉｎｇ  ｂｅｄｓ）」として知られる］の中に組み込むに特に有用であると言った使用パラメーター（ｏｐｅｒａｔｉｎｇ  ｐａｒａｍｅｔｅｒ）を示す。本発明は、他の態様において、本発明の触媒を用いる方法を提供する。加うるに、本発明は、本発明の触媒を組み込んだ燃料電池に水素を供給する装置も提供する。
【００３５】
本発明のルテニウムが基になった触媒組成物ではルテニウムを触媒作用剤として用い、これに、亜鉛をメタン化（これは、典型的に、水素と一酸化炭素および／または二酸化炭素を含有する気体流れがルテニウムが基になった触媒で処理されることを伴う）を抑制するに有効な濃度で含有させる。１つの態様では本触媒を耐火性無機酸化物である支持体の上に位置させるが、それにルテニウムおよび亜鉛を含浸させる。別の態様におけるルテニウム触媒では、酸化亜鉛自身を耐火性支持体として用いる。この触媒の形態は如何なる形態であってもよく、それには錠剤、押出し加工品、および基質の上に位置するウォッシュコート組成物が含まれる。
【００３６】
本発明の典型的な触媒組成物では、触媒作用剤として働くルテニウム成分を本触媒に約１から１０重量％存在させる。好適には、本触媒組成物にルテニウムを２から８重量％存在させる。より好適には、本触媒組成物にルテニウムを２から５重量％存在させる。一般的には、ルテニウムの水溶性もしくは水分散性塩（例えば硝酸ルテニウム）を無機酸化物である支持体、例えばアルミナなどにこの支持体が含浸を受けるに充分な時間接触させることで、ルテニウムを前記支持体の上に分散させる。この含浸段階で使用可能なルテニウム塩の他の非限定例には、塩化ルテニウム、ヨウ化ルテニウム、クロロルテニウム酸アンモニウム、水酸化ルテニウムおよびルテニウム酸カリウムなどが含まれる。次に、前記含浸を受けさせた支持体に乾燥および焼成を好適には３００℃未満の温度で受けさせることで、ルテニウム成分を酸化ルテニウムに転化させる。前記焼成段階をまた前記支持体に亜鉛成分を含浸させた後に実施することも可能である。
【００３７】
本発明の触媒組成物にはまた亜鉛成分、好適には酸化亜鉛も含有させる。本触媒組成物に酸化亜鉛を典型的には約０．５から１０重量％存在させる。好適には、本触媒組成物に酸化亜鉛を１．０から８．０重量％存在させる。より好適には、本触媒組成物に酸化亜鉛を１．０から５．０重量％存在させる。支持体が酸化亜鉛以外である本触媒の態様では、亜鉛を触媒組成物に湿り開始含浸で取込ませてもよい。一般的には、例えば、亜鉛の水溶性塩（例えば硝酸亜鉛、酢酸亜鉛）または水分散性塩をルテニウム含有支持体（この上に記述したようにして得た）に前記支持体が含浸を受けるに充分な時間接触させることなどで、亜鉛を無機酸化物である支持体の上に分散させる。次に、前記亜鉛とルテニウムを含有させておいた前記支持体材料に乾燥および焼成を好適には３００℃未満の温度で受けさせることで、前記水溶性もしくは水分散性亜鉛塩を酸化物に転化させる。
【００３８】
有用な無機酸化物である支持体には高い表面積を有する耐火性酸化物である支持体が含まれる。そのような耐火性酸化物である支持体には、例えば活性アルミナ、ジルコニア、チタニア、シリカ、酸化亜鉛およびゼオライトが含まれる。他の有用な支持体には、そのような無機酸化物、例えば安定化を受けた形態のアルミナなどの組み合わせが含まれ、それには、ジルコニアもしくはシリカとアルミナの複合体、例えばアルミナ−ジルコニア、シリカ−アルミナなど、安定化ジルコニア、酸化セリウム、安定化酸化セリウム（特にセリア−ジルコニア）およびアルミノシリケートが含まれる。
【００３９】
触媒組成物の好適な態様では、前記支持体を実質的にアルミナで構成させるが、そのようなアルミナは、好適には、ガンマもしくは活性アルミナ系列の員、例えばガンマおよびイータアルミナなどを含有しかつ他の耐火性酸化物、例えばシリカ、ジルコニアおよびチタニアなどを含有するが、それらが存在する場合、それの量を少量、例えば約２０重量％以下にする。そのような活性アルミナに好適には少なくとも１０ｍ２／ｇの比表面積を持たせる。より好適には、活性アルミナに少なくとも１５０ｍ２／ｇの比表面積を持たせる。
【００４０】
他の好適な態様では、酸化亜鉛自身を支持体として用いる。このような態様では、酸化亜鉛に好適には少なくとも１０ｍ２／ｇのＢＥＴ表面積を持たせる。より好適には、酸化亜鉛に少なくとも５０ｍ２／ｇの比表面積を持たせる。
【００４１】
本触媒がウォッシュコート組成物、押出し加工品および錠剤の形態である態様の場合、好適には、粉末状にした支持体にルテニウムおよび亜鉛成分を含浸させることで本触媒を生じさせる（この場合の支持体は酸化亜鉛以外である）。
【００４２】
本技術分野で公知の方法を用いて、基質の上に位置させる本触媒のウォッシュコート組成物（または「スラリー」）を生じさせる。好適には、前記含浸を受けさせた酸化物である支持体を水を所望濃度のスラリーが生じるに充分な量で用いて懸濁液としてボールミルにかける（ｂａｌｌ  ｍｉｌｌｅｄ）。前記モノリス基質に最終的に付着する触媒被膜の厚みを制御する方法として、前記ウォッシュコートスラリーに入っている固体の濃度を用いてもよい。例えば、水性スラリーに入っている固体の重量パーセントを高くすると結果として触媒被膜の厚みが厚くなるであろう。
【００４３】
また、前記基質の上に付着した後の触媒の表面積が最大限になるようにするには粒子サイズが小さい、例えば１０μｍ未満の粒子が入っているスラリーを生じさせるのも一般に有利である。従って、典型的には、当該スラリーの粒子サイズ分布を測定しそして所望粒子サイズに到達するまで粉砕を継続する。場合により、ウォッシュコートと基質壁の接着力を向上させる目的で、結合剤（ｂｉｎｄｅｒｓ）、例えば水和形態のアルミナ、例えばシュードベーマイト（ｐｓｅｕｄｏｂｏｅｈｍｉｔｅ）などを前記スラリーに入れてもよい。
【００４４】
通常の技術者に良く知られた方法を用いて前記ウォッシュコートスラリーを前記基質に付着させる。このように、例えば、典型的なハニカム基質調製では、前記基質を前記スラリーが前記基質を充分に浸すに充分な体積で入っている貯蔵槽の中に浸けることで、前記担持されているルテニウムが基になった触媒の層を生じさせてもよい。次に、前記被覆を受けさせた基質に乾燥および焼成を受けさせてもよい。
【００４５】
この上で述べたように、本発明のウォッシュコート触媒組成物を基質に付着させることで被覆されたモノリス基質を生じさせる。いろいろなモノリス基質を用いることができるが、好適な種類の基質は、中を通って伸びている多数の微細に分割した気体流路（通路）を有するモノリス体（ｍｏｎｏｌｉｔｈｉｃ  ｂｏｄｉｅｓ）を１つ以上有する種類の基質である。このモノリス基質は、好適には、通路がこの中を通る流体流れに開放されるように入り口もしくは出口表面から基質の縦軸に渡って伸びている多数の平行な微細気体流路を有する種類の基質（しばしば「ハニカム基質」と呼ばれる）である。基質の入り口および出口から本質的に真っすぐである通路が壁で限定されており、その壁をウォッシュコート組成物の状態の本触媒組成物で覆ってもよく、その結果として、この通路を通って流れる気体は本触媒材料に接触する。
【００４６】
モノリス型のハニカム基質はいろいろな大きさおよび形態で商業的に入手可能である。モノリス型基質の流路は薄壁の通路であり、それの断面形状および大きさは適切な如何なる形状および大きさであってもよく、例えば台形、長方形、正方形、正弦形、六角形、楕円形、円形などであってもよい。そのようなモノリス型基質は流路（「セル」）を断面積１平方インチ当たり約７００個またはそれ以上の数で含有し得るが、更に少ない数も使用可能である。例えば、そのような基質はセルを１平方インチ当たり約６０から６００個、より通常には約２００から４００個（「ｃｐｓｉ」）持ち得る。
【００４７】
ハニカム基質の構成ではいろいろな種類の材料が知られている。そのようなハニカム基質はいろいろな材料で作ることができ、それらには金属もしくはセラミック製モノリスが含まれる。いくつかの態様では、１種以上の金属酸化物、例えばアルミナ、アルミナ−シリカ、アルミナ−シリカ−チタニア、ムライト、コージエライト、ジルコニア、ジルコニア−セリア、ジルコニア−スピネル、ジルコニア−ムライト、炭化ケイ素などで構成されている多孔質セラミック材料を用いてモノリス基質を作成してもよい。セラミック製モノリスのいくつかの非限定例には、ジルコニウム、チタン酸バリウム、磁器、酸化トリウム、酸化マグネシウム、ステアタイト、ホウ素もしくはケイ素の炭酸塩、コージエライト−アルファアルミナ、窒化ケイ素、スポジュメン、アルミナ−シリカマグネシア、ケイ酸ジルコン、シリマナイト、ケイ酸マグネシウム、ジルコン、ペタライト、アルファアルミナおよびアルミノシリケートで作られたそれらが含まれ得る。本発明で基質として用いるに適した市販材料の一例はコージエライトであり、これはアルミナ−マグネシア−シリカ材料である。
【００４８】
金属製モノリス基質は、耐火性金属、例えばステンレス鋼または鉄が基になった他の適切な耐食性合金（例えば鉄−クロム合金）で作られたハニカム基質であってもよい。金属製モノリスは、例えばクロムとアルミニウムとコバルトの合金、例えば商標ＫＡＮＴＨＡＬの下で市販されている合金などで作られたものであってもよいか、或は鉄とクロムとアルミニウムとイットリウムの合金で作られたモノリス、例えばＦＥＣＲＡＬＬＯＹの商標の下で市販されているモノリスなどであってもよい。そのような金属はまた炭素鋼または単に鋳鉄であってもよい。モノリス基質の加工は、典型的に、そのような材料で作られた平らな波形金属シートの１枚を別のシートの上に置きそしてその積み重ねたシートを転がして管状形態（この形態に平行な軸の回りに）にすることで、多数の平行な微細気体流路を有する円筒形状の本体を生じさせるが、前記通路の数は典型的に表面積１平方インチ当たり約２００から約１，２００の範囲であり得る。また、典型的には金属材料から作成した熱交換器をモノリス構造物として用いることも可能である。
【００４９】
他の態様では、そのような基質をセラミックまたは金属の発泡体で構成させることも可能である。発泡体形態の基質は従来技術で良く知られており、例えば米国特許第３，１１１，３９６号（引用することによって本明細書に組み入れられる）を参照のこと。
【００５０】
本発明は、また、本発明のルテニウムが基になった触媒を用いる方法にも関する。好適な態様では、本発明の触媒を水素ガス流れに入っている一酸化炭素に選択的酸化を受けさせる処理で優先的酸化触媒として用いる。例えば、本発明の触媒を反応器の中に組み込んでもよく、前記反応器に水素と一酸化炭素を含有する流入気体流れを入り込ませることで、一酸化炭素の含有量が実質的に低くなった流出水素流れを生じさせることができる。例えば、本発明の選択的酸化方法を用いると水素供給流れに関して燃料電池仕様に合致する水準を達成することができる。
【００５１】
本方法用の流入気体流れの組成は水素ガス流れの源に応じて多様であり得る。例えば、燃料電池用途の場合の本方法用の流入気体流れは水素および一酸化炭素に加えて二酸化炭素、水蒸気および窒素を含有している可能性がある。また、炭化水素が少量存在している可能性もある。
【００５２】
本発明の方法の燃料電池用途における流入気体流れは、典型的に、一酸化炭素に加えて、乾燥状態を基準にして水素を少なくとも１０体積％、より典型的には水素を約４０から７０体積％含有する。そのような流入気体流れはまた二酸化炭素も典型的に約１０から２５体積％含有する。加うるに、燃料処理装置には、流入水素ガス流れの中に添加された水蒸気（即ち気体状Ｈ２Ｏ）が典型的に約１０から約３０体積％存在する。本発明の方法を用いると流入気体流れに水蒸気がそのような濃度で入っていても容認され得る。
【００５３】
本発明の選択的酸化方法の反応温度は、反応速度、一酸化炭素の転化率および選択率が最適になるように調整可能である。例えば、気体組成物の空間速度を同じにしかつＯ２／ＣＯ比を同じにした時、反応温度を低くすればするほど一酸化炭素の酸化の選択率の向上に好都合である。しかしながら、流入水素流れの空間速度をより高くして充分な一酸化炭素転化率を達成しようとする時には温度を高くする方が有効である。燃料電池用途の場合、本発明の方法の好適な操作温度は約１２０から１５０℃であり、より好適な範囲は１２０から１３０℃である。
【００５４】
反応ゾーンの圧力を好適には反応混合物の露点圧力未満に維持する。より高いか或はより低い反応ゾーン圧力を用いることも可能であり、例えば大気圧から約５００ｐｓｉｇに及ぶ圧力を用いてもよいと認識されるべきである。
【００５５】
本選択的酸化方法を好適には連続様式で実施して、反応体を１つ以上の反応ゾーンに入れておいた触媒の上に通す。大部分の燃料電池操作で、標準条件下の乾燥ガスを基準にして測定した１時間当たりの気体空間速度が約５００から約５０，０００時−１ＶＨＳＶであるのが特に適切である。触媒がモノリス基質の上に位置するウォッシュコート組成物の形態である態様では、１００，０００時−１ＶＨＳＶの空間速度でも容認される。触媒組成物をモノリス基質の上に位置させた場合の好適な操作範囲は５００から３０，０００時−１である。本分野の技術者は、気体状反応体の流量を低くすればするほど一酸化炭素の転化がより完全に起こるに好都合であることを認識するであろう。
【００５６】
本発明の選択的酸化方法を用いると、個々の用途の流出一酸化炭素濃度要求に応じて、流入水素ガス流れに入っているある範囲の一酸化炭素濃度が容認され得る。燃料電池処理装置の中の優先的酸化反応器に流れ込ませる流入流れとして用いる改質気体流れに入っている一酸化炭素の濃度は一般に０．０５から３体積％である。
【００５７】
本方法に送り込む流入気体流れに入っている酸素と一酸化炭素のモル比（Ｏ２／ＣＯ比）を一酸化炭素の転化率および酸化反応の選択率が最適になるように調整してもよい。例えば、本分野の技術者は、Ｏ２／ＣＯ比を高くすればするほど典型的に一酸化炭素の転化率が高くなるに好都合であることを認識するであろう。しかしながら、水素ではなく一酸化炭素の方がより選択的に酸化されるようにしようとする時にはＯ２／ＣＯ比を低くする方が好ましい。この比率は個々の用途要求に応じて調整可能である。燃料電池用途ではＯ２／ＣＯ比を好適には０．２５から５、より好適には約０．５から３にする。
【００５８】
特定の処理パラメーターを変えると、流入水素ガス流れに入っている一酸化炭素の濃度がより高くても容認され得る。水素燃料の保存の観点からあまり望ましくはないが、水素の消費を犠牲にして例えば流入温度を高くするか或はＯ２／ＣＯ比を高くすることなどでより高い一酸化炭素転化率を達成することは可能である。
【００５９】
より好適には、酸化反応を２つ以上の触媒床の中で段階的に起こさせることで本発明の方法を実施してもよい。このような配置にすると、水素とある濃度の一酸化炭素を含有する流入気体流れは１番目の触媒床（または上流の触媒床）に接触し、それによって、一酸化炭素を低下した濃度で含有するであろう中間的気体流れが生じる。次に、その中間的気体流れが２番目の触媒床に接触し、それによって、一酸化炭素を更に低い濃度で含有する流出気体流れが生じるであろう。この触媒段階の各々の操作パラメーター（例えば温度、Ｏ２／ＣＯ比、空間速度）を変えることで個々の種類の触媒の操作条件を最適にすることができる。所望の一酸化炭素閾値が達成されるまで追加的触媒段階を設けることも可能である。所望の閾値未満の濃度が達成されるように残存一酸化炭素を除去する一連の触媒床の最終触媒床はしばしば「仕上げ用床」と呼ばれる。
【００６０】
好適な態様では、本発明のルテニウムが基になった触媒を仕上げ用床の中に組み込み、その中で、上流の１つ以上の酸化触媒床に入って来た水素流れから一酸化炭素の大部分を除去する。そのような上流の１つ以上の酸化触媒床に組み込む触媒組成物はいろいろであり、例えば気体流れに入っている一酸化炭素の大部分に転化を受けさせる白金が基になった触媒または卑金属が基になった触媒（例えば銅が基になった触媒）であってもよい。数多くの考慮を基にして上流の触媒床を選択することができ、そのような考慮には選択性およびコストが含まれる。
【００６１】
そのような上流の触媒床から出る流出気体流れの温度が典型的には約９０から１５０℃であるようにする。気体流れの温度をそのような範囲にすると、それが本発明の触媒による処理を有効に受け得ることで一酸化炭素の濃度が＜５０ｐｐｍになり、いろいろな条件下で流出気体流れに入っている一酸化炭素の濃度が＜１０ｐｐｍになる。本発明のルテニウムが基になった触媒はそのように高い方の温度範囲でも有効に機能し得ることから、典型的には追加的段階も流入気体流れを冷却する冷却用構造物も含める必要はない。従って、操作温度をそのような範囲にすると、仕上げ段階に他の種類の触媒を組み込む構造配置に比べて、反応器の体積および費用の両方が低くなる。
【００６２】
本発明の優先的酸化触媒は水素含有気体流れから一酸化炭素を除去することが望まれている如何なる用途でも使用可能であるが、特に有用な用途は、水素を燃料電池に供給する燃料処理装置の如き装置における用途である。そのような処理装置は、典型的に、炭化水素燃料（例えば天然ガス、ガソリン、燃料油、液化石油ガスなどを水素燃料に転化する一連の反応器を含んで成る。これらの反応器の中で起こる転化には、典型的に、水素をもたらす改質反応および水−気体転化反応が含まれる。また、最終的に燃料電池に供給される水素供給流れに入っている望まれない成分（例えば硫黄成分）などを減少させる他の反応器および捕捉装置を前記装置に含めることも可能である。一酸化炭素の選択的酸化を起こさせる優先的酸化反応器を典型的には最終段階として実施することで、水素供給流れから残存一酸化炭素を除去する（ｐｏｌｉｓｈ）。
【００６３】
図１に示した典型的な燃料処理装置（１）で見られるように、炭化水素改質反応器（２）は、この上に記述したように、炭化水素（例えばメタン）と水蒸気を水素と一酸化炭素と二酸化炭素に転化させる。次に、その結果として生じた気体を水−気体転化反応器（３）の中で一酸化炭素と水蒸気の反応を通して反応させることで、そのプロセスガスの水素を更に豊富にする。次に、優先的酸化反応器（４）の中で一酸化炭素に選択的酸化を受けさせることでプロセス流れに入っている残存一酸化炭素を除去する。次に、その結果として生じた水素含有濃度が高いプロセス流れを燃料電池に送り込む。
【００６４】
以下の実施例で本発明のさらなる説明を行うが、勿論、決して本発明の範囲を限定するとして解釈されるべきでない。水蒸気以外の気体組成物に入っている特定成分の濃度を乾燥状態を基準にして体積パーセントまたはｐｐｍ（ｐａｒｔｓ  ｐｅｒ  ｍｉｌｌｉｏｎ）のいずれかで表す。水蒸気の濃度を添加した水蒸気のパーセントとして示す。特定の空間速度が達成されるように試験ガスの流量を調整した。本実施例では、赤外ガス分析装置（Ｓｉｅｍｅｎｓ  Ａｐｐｌｉｅｄ  Ａｕｔｏｍａｔｉｏｎ）を用いて流出ガスに入っている一酸化炭素の濃度を検出し、そして電気化学分析装置（Ａｄｖａｎｃｅｄ  Ｉｎｓｔｒｕｍｅｎｔｓ）を用いてＯ２を検出した。炎イオン化検出装置（Ｒｏｓｅｍｏｕｎｔ  ４４０Ａ炭化水素分析装置）を用いて流出ガスに入っているメタンの濃度を測定した。
【実施例１】
【００６５】
アルミナに担持されているルテニウム／酸化亜鉛である酸化触媒の調製
Ａ．  アルミナである支持体に担持されているＲｕが５重量％でＺｎが１重量％のモノリス（触媒Ａ１）の調製
１３１ｇのアルミナ粉末（ＳＢＡ  １５０アルミナ）に水に入れた１３７．２ｇの硝酸ルテニウムを湿り開始方法で含浸させた（組成物に入っているＲｕの最終濃度が５．０２重量％になるように）。前記粉末を１２０℃で一晩乾燥させた。次に、この粉末に硝酸亜鉛（４．２Ｍ、６．１７ｍＬ、亜鉛の最終濃度が１重量％になるように）と脱イオン水（８１．１ｍＬ）の溶液を含浸させた後、１２０゜で一晩乾燥させた。この粉末にシュードベーマイト（１４ｇ、Ｐ３）および脱イオン水（２００ｍＬ）を加えた。次に、そのスラリーをボールミルに粒子の９０％が＜１０μｍになるまでかけた。
【００６６】
長さが３インチで直径が３／４インチでセル数が１平方インチ当たり４００（ｃｐｓｉ）のコージエライト製モノリス断片の重量を測定して前記スラリーの中に浸漬した。強制的に空気を用いて余分なスラリーを除去した。前記モノリスに乾燥を１２０℃で２時間受けさせた後、焼成を３００℃で２時間受けさせた。冷却後に最終的な重量を測定した。乾燥重量上昇（ｄｒｙ  ｇａｉｎ）は差から１．８８ｇ／立方インチであることを確認した。反復片（ｒｅｐｌｉｃａｔｅ  ｐｉｅｃｅ）のそれは１．７４ｇ／立方インチであった。この触媒を触媒Ａ１と表示する。
Ｂ．  アルミナである支持体に担持されているＲｕが５重量％でＺｎが５重量％のモノリス（触媒Ａ２）の調製
１４４ｇのアルミナ（ＳＢＡ  １５０）に１４２．０ｇの硝酸ルテニウムを含浸させた（最終組成物に入っているＲｕの濃度が５．０２重量％になるように）。この粉末を１１０℃で一晩乾燥させた。次に、この粉末に硝酸亜鉛の溶液（４．２Ｍの硝酸亜鉛が３３．８ｍＬで脱イオン水が５７．９ｍＬ）を含浸させることでＺｎの濃度を５重量％にした。この粉末にシュードベーマイト（１７ｇ）および脱イオン水（２００ｍＬ）を加えた。次に、その結果として得たスラリーをボールミルに粒子の９０％が＜１０μｍになるまでかけた。
【００６７】
長さが３インチで直径が３／４インチで４００ｃｐｓｉのコージエライト製モノリス断片の重量を測定して前記スラリーの中に浸漬した。強制的に空気を用いて余分なスラリーを除去した。前記モノリスに乾燥を１２０℃で２時間受けさせた後、焼成を３００℃で２時間受けさせた。冷却後に最終的な重量を測定した。乾燥重量上昇は差から１．７１ｇ／立方インチであることを確認した。反復片のそれは１．９７ｇ／立方インチであった。この触媒を触媒Ａ２と表示する。
Ｃ．  アルミナである支持体に担持されているＲｕが５重量％のモノリス（触媒Ｂ２）の調製
１５１ｇのアルミナ（ＳＢＡ  １５０）に１３７．９ｇの硝酸ルテニウムを含浸させた（最終組成物に入っているＲｕの濃度が５．０２重量％になるように）。この粉末を１２０℃で一晩乾燥させた。この粉末にシュードベーマイト（１５ｇ）および脱イオン水（２００ｍＬ）を加えた。次に、その結果として得たスラリーをボールミルに粒子の９０％が＜１０μｍになるまでかけた。
【００６８】
長さが３インチで直径が３／４インチで４００ｃｐｓｉのコージエライト製モノリス断片の重量を測定して前記スラリーの中に浸漬した。強制的に空気を用いて余分なスラリーを除去した。前記モノリスに乾燥を１２０℃で２時間受けさせた後、焼成を３００℃で２時間受けさせた。冷却後に最終的な重量を測定した。乾燥重量上昇は差から１．８８ｇ／立方インチであることを確認した。この触媒を触媒Ｂ２と表示する。
Ｄ．  アルミナである支持体に担持されているＲｕが２．５重量％のモノリス（触媒Ｂ１）の調製
１６５ｇのアルミナ（ＳＢＡ  １５０）に８５．５ｇの硝酸ルテニウムを４８ｍＬの脱イオン水で希釈して含浸させた（最終組成物に入っているＲｕの濃度が５．０２重量％になるように）。この粉末を１２０℃で一晩乾燥させた。この粉末にシュードベーマイト（１６ｇ）および脱イオン水（２００ｍＬ）を加えた。次に、その結果として得たスラリーをボールミルに粒子の９０％が＜１０μｍになるまでかけた。
【００６９】
長さが３インチで直径が３／４インチで４００ｃｐｓｉのコージエライト製モノリス断片の重量を測定して前記スラリーの中に浸漬した。強制的に空気を用いて余分なスラリーを除去した。前記モノリスに乾燥を１２０℃で２時間受けさせた後、焼成を３００℃で２時間受けさせた。冷却後に最終的な重量を測定した。乾燥重量上昇は差から１．８１ｇ／立方インチであることを確認した。この触媒を触媒Ｂ１と表示する。
【実施例２】
【００７０】
ルテニウムが基になった触媒がもたらすメタン化の測定
実施例１のモノリス触媒を改質ガス流れのモデルである試験ガス組成物に接触させることでそれらがもたらすメタン化傾向を評価した。前記モノリス基質を石英管反応器（直径が１インチ）の中に入れて試験ガスに接触させた。この試験ガスの乾燥ガス組成はＣＯが５００ｐｐｍでＣＯ２が１５％でＨ２が５０％で残りがＮ２であった。希釈剤として水蒸気を２５％加えた。空気を酸素源として加えてＯ２／ＣＯ比が３になるようにした。この試験ガス組成物の空間速度を１２ｋ／時にした。この試験ガスの温度（流入温度）を１００から１８０℃の範囲で変えて各温度毎にメタン（ｐｐｍで表す）を測定して、それを表１に示す。
【００７１】
【表１】
2005520681.tif 000002
【００７２】
前記データは、明らかに、亜鉛が入っていないルテニウム触媒（触媒Ｂ１）はメタン化反応を強力に助長し、優先的酸化触媒の典型的な使用温度である１００℃の流入温度の時にメタンが１００ｐｐｍ以上生じたことを示している。その上、流入温度を高くするとメタン化速度がほとんど等比級数的に高くなる。亜鉛を１重量％添加すると（触媒Ａ１）、１００ｐｐｍのメタンが観察されるまでの温度が１３０℃以上にまで上昇した。前記ルテニウム触媒に亜鉛を５重量％添加すると（触媒Ａ２）、少なくとも１００ｐｐｍのメタンが観察されるまでの温度が１６０℃以上になった。比較の目的で、ルテニウムが２．５重量％の触媒（触媒Ｂ１）がもたらしたメタン化のデータも示す。この場合、メタンが１００ｐｐｍを超えるメタン含有量を観察するには流入温度を約１５０℃にする必要があったが、しかしながら、温度に対比させたメタン含有量の曲線の傾きはその時点でも鋭角に増していた。
【実施例３】
【００７３】
実施例１のルテニウムが基になった触媒がもたらしたＣＯ転化および選択的酸化特性の測定
実施例１の触媒および比較の白金が基になった触媒を改質ガス流れのモデルである試験ガス組成物に接触させることでそれらがもたらす一酸化炭素転化率および選択率を試験した。試験ガス組成物の一酸化炭素濃度を変えた。この試験ガスはまた乾燥状態を基準にしてＣＯ２を１５％とＨ２を５０％含有しておりそしてその残りはＮ２であった。希釈剤として水蒸気を２５％加えた。空気を酸素源として加え、これの量を実験中に変えた。流入温度および空間速度をある範囲の操作条件で変えた。
【００７４】
【表２】
2005520681.tif 000003
【００７５】
試験ガス流れに含有させる一酸化炭素の流入濃度を高くする、即ち＞１０００ｐｐｍにすると、触媒Ａ２で助長した試験で観察した流出ガスは温度を１２０℃またはそれ以上にした時に９８％を超えるＣＯ転化率を達成した（試験７および８を参照）。比較Ｐｔ／Ｆｅ触媒も空間速度をより高くすると同様なＣＯ転化性能を示した（試験１）。Ｐｔ／Ｆｅ触媒を用いた時に観察した酸化選択率の方が若干良好であった、と言うのは、高いＣＯ転化率を達成しようとしてＯ２／ＣＯ比を１．４以上にまで高くする必要がなかったからである。
【００７６】
試験ガスに含有させる一酸化炭素の濃度を低くする、即ち＜１０００ｐｐｍにすると、触媒Ａ１およびＡ２で助長した実験で得た流出ガスは空間速度を高くした時および低くした時の両方とも一貫して低いＣＯ排出仕様を満足させた。例えば、触媒Ａ１で助長した試験では、空間速度を５０ｋ／時にした時、ＣＯ含有量が７５０ｐｐｍの試験ガス流れに由来する流出流れに入っているＣＯ濃度は１０ｐｐｍにまで低下した（試験９、Ｏ２／ＣＯ比を４：１にしそして流入温度を１３０℃にした）。ＣＯが６００ｐｐｍの試験ガス組成物を用いて空間速度を１２ｋ／時にした時に流出流れに入っていたＣＯは４ｐｐｍであることを観察した（実験１１）。
【００７７】
ルテニウム触媒組成物に入れる亜鉛の濃度を高くすると、試験ガス流れに由来するＣＯ濃度が低下するに伴ってメタン排出量の低下を達成した。例えば、触媒Ａ２（Ｚｎを５重量％含有）で助長した試験では、試験ガス組成物のＣＯ含有量を４００ｐｐｍにし、空間速度を１２ｋ／時にし、１２０−１３０℃にした時、流出ガス流れのＣＯ含有量は＜２ｐｐｍでメタン含有量は＜１２ｐｐｍであった（実験１２）。温度を１７０℃にまで高くしても低いＣＯ排出濃度に加えてメタン生成が最小限であることが維持された（実験１３）。本発明の触媒は低いＣＯ排出仕様（５０ｐｐｍ以下）と空気注入が最小限であることを満足させる能力を有することに加えて、また、流入気体温度を高く（例えば＞１３０℃）した時に、亜鉛を含有させていない触媒、例えば触媒Ｂ１などに比べて、有意なメタン化（即ち＞１５０ｐｐｍ）をもたらすことなく低いＣＯ排出量を達成する意味でより良好な性能を示した。仕上げ用床に入れる触媒では有効使用範囲が高い方が有利である、と言うのは、上流に触媒床が１つ以上存在することに関連して流出ガスの温度が断熱的に高くなるからであるが、それはＲｕ／Ｚｎ触媒床の使用範囲とうまく適合するであろう。
【実施例４】
【００７８】
ＺｎＯに担持されているＲｕが５重量％の酸化触媒の調製（触媒Ｃ１の調製）
ルテニウムで被覆しておいたＺｎＯのウォッシュコートを用いてモノリス型触媒を調製した。この触媒には、シュードベーマイト結合剤（Ｐ３）を除き、アルミナを混合しなかった。１７８．４ｇの酸化亜鉛（Ｂａｙｅｒ）にＲｕ含有量が９．４ｇの水溶液を１０８．８ｇ含浸させた。Ｒｕをニトロシル硝酸ルテニウムとして存在させた。含浸を受けさせた後の粉末に乾燥を１２０℃で２時間そして焼成を２５０℃で２時間受けさせた。それによってルテニウム含有量が５重量％の中間的粉末を得た。
【００７９】
前記粉末を３５．７ｇのシュードベーマイト（Ｐ３、Ｒｕ／ＺｎＯ粉末の２０重量％の量で添加）および２００ｍＬの水と一緒にしてボールミルに粒子の９０％が＜１０μｍになるまでかけた。このスラリーでコージエライト製モノリスの２個の３インチｘ３／４インチで４００ｃｐｓｉのコア（ｃｏｒｅｓ）を被覆した。強制的に空気を用いて余分なスラリーを除去した後、前記コアに乾燥を１２０℃で２時間そして焼成を２５０℃で２時間受けさせた。２回の反復で測定した乾燥重量上昇は２．０８および１．９３ｇ／立方インチであった。このモノリス触媒をＣ１と表示する。
【実施例５】
【００８０】
ＺｎＯに担持させたＲｕ触媒の性能
触媒Ｃ１に予備還元を１８０℃のプロセスガス中で受けさせた後、温度を２００℃にまで上昇させた。流入ＣＯ濃度は０．６６％でＯ２／ＣＯ比は３：１であった。前記プロセスガスはまた乾燥状態を基にしてＣＯ２を１５％とＨ２を５０％含有しそしてその残りはＮ２であった。希釈剤として水蒸気を２５％加えた。反応器を冷却しながら流出ＣＯ濃度および生成したメタンの濃度を温度に対比させて測定した。図２に温度と触媒活性の間の関係を示す。下記の２要因：ＣＯ酸化選択率の向上およびメタン化の減少が理由で操作温度を低くした方が好適であることが分かるであろう。また、１２０℃にしそして空間速度を２０ｋ／時にした時のＣＯ転化度も酸素含有量の関数として測定した（図３）。
【００８１】
流入ＣＯ濃度を＜２００ｐｐｍにして実験を実施することで、触媒Ｃ１が最終仕上げ用触媒として示す有効性を測定した。操作条件の幅を評価する目的で測定を１２０、１３５および１５０℃（および１６５℃）で実施した。Ｏ２を０．１０３％に一定に保持する一方、流入ＣＯ濃度を１１２、１４４または１７６ｐｐｍに保持した。２０、４０および６０ｋ／時にした時のデータをそれぞれ図４−６に示す。
【００８２】
これらの図から下記が分かるであろう：
１．  あらゆるケースで目標である流出流れ中＜１０ｐｐｍのＣＯが達成された。
２．  結果は２０ｋ／時の時と比べた時の４０ｋ／時の時のＣＯ破過点が最小限であることを示している。
３．  ６０ｋ／時にした時、ＣＯは１２０℃の時に多かったが、１３５から１６０℃の時には＜５ｐｐｍである。
４．  メタン生成率はまた空間速度が高い時にも最小限であり、１６５℃の時の生成量は３０ｐｐｍである。
【図面の簡単な説明】
【００８３】
【図１】図１は、水素を燃料電池に供給する燃料処理装置の１つの態様を示す描写である。
【図２】図２は、酸化亜鉛である支持体に担持されているルテニウムを含有するモノリス型触媒が示した触媒活性と温度の関係を示すグラフ図である。
【図３】図３は、Ｏ２／ＣＯ比と一酸化炭素転化率の関係を示すグラフ図である。
【図４】図４は、一酸化炭素濃度を＜２００ｐｐｍにすることに加えて２０ｋ／時にした時の触媒活性と温度の関係を示すグラフ図である。
【図５】図５は、一酸化炭素濃度を＜２００ｐｐｍにすることに加えて４０ｋ／時にした時の触媒活性と温度の関係を示すグラフ図である。
【図６】図６は、一酸化炭素濃度を＜２００ｐｐｍにすることに加えて６０ｋ／時にした時の触媒活性と温度の関係を示すグラフ図である。
【図１】
2005520681.tif 000004
【図２】
2005520681.tif 000005
【図３】
2005520681.tif 000006
【図４】
2005520681.tif 000007
【図５】
2005520681.tif 000008
【図６】
2005520681.tif 000009
【国際調査報告】
2005520681.tif 000010
2005520681.tif 000011
2005520681.tif 000012